СПОСОБ ИЗГОТОВЛЕНИЯ ФЛАНЦЕВОГО СОЕДИНЕНИЯ

1. Способ изготовления обеспечивающего герметичность фланцевого соединения, заключающийся в том, что к каждому из фланцев предварительно приваривают, по меньшей мере, одну металлическую прокладку, причем сварку осуществляют по внутреннему диаметру прокладки, диаметр прокладки выбирают из условия - внешний диаметр прокладки больше диаметра каждого из соединяемых фланцев, в качестве материала прокладок используют металл, свариваемый с металлом, из которого изготовлены фланцы и с пластичностью выше, чем пластичность материала фланцев, после чего два фланца соединяют друг с другом посредством крепежного соединения, а выступающие над поверхностью фланцев прокладки приваривают друг к другу.
2. Способ по п.1, отличающийся тем, что изготавливают фланцевое соединение, обеспечивающее герметичность при работе при давлении свыше 100 атм.
3. Способ по п.1, отличающийся тем, что изготавливают фланцевое соединение трубопроводов с диаметром свыше 400 мм.
4. Способ по п.1, отличающийся тем, что используют прокладки, выполненные из одного материала, который совместим с материалом фланцев для получения сварного соединения.
5. Способ по п.1, отличающийся тем, что используют прокладки, выполненные из разных материалов, которые совместимы друг с другом и с материалом фланцев для получения сварного соединения.
6. Способ по п.1, отличающийся тем, что используют фланцы из углеродистой стали.
7. Способ по п.1, отличающийся тем, что используют прокладки из мягкой стали или латуни.
8. Способ по п.6, отличающийся тем, что в качестве мягкой стали используют Ст 35, а в качестве латуни - CuZn37.
9. Способ по п.1, отличающийся тем, что используют фланцы из нержавеющей стали Cr-Ni.
10. Способ по п.9, отличающийся тем, что используют прокладки из мягкой стали, среднеуглеродистой стали или алюминия.
11. Способ по п.10, отличающийся тем, что в качестве среднеуглеродистой стали используют Ст 60, а в качестве алюминия - Al-Mg 1-5.
12. Способ по п.1, отличающийся тем, что внешний диаметр прокладки выбирают, не менее чем на 20 мм превышающим внешний диаметр соединяемых фланцев.
13. Способ по п.1, отличающийся тем, что толщину сварного шва выполняют не более толщины прокладки.